(57)【要約】  【課題】  ガラス球外表面に赤色塗装膜を形成することで、光束，色度および耐熱性のすべてにおいて優れた、非点灯時における見栄えのよい車両灯具用赤色バルブを提供する。  【解決手段】フィラメント３５Ｃ１，３５Ｃ２を収容したガラス球３０Ｃ１の外表面に赤色顔料として酸化鉄を含有する赤色塗装膜３８を形成した車両灯具用赤色バルブであって、ガラス球３０Ｃ１をアンバー色ガラスで構成し、赤色塗装膜３８を薄膜（１〜５μｍ）で構成した。フィラメント３５Ｃ１，３５Ｃ２の白色発光は、アンバー色ガラス球３０Ｃ１を透過することでアンバー色を帯び、さらに赤色塗装膜３８を透過することで赤色を帯びた光となるが、赤色塗装膜３８入射前に赤色に近いアンバー色を帯びているので、赤色塗装膜３８の膜厚を薄く形成することで、透過光は所望の赤の色度をもつ。赤色塗装膜３８の膜厚が薄い分、透過光量が増えて所望の光束が得られ、バルブ１６Ｃの赤色ガラス球３０Ｃの透明性も上がる。  【選択図】  図３
2005149776.tif 000002
【特許請求の範囲】
【請求項１】
白色発光体を収容したガラス球の外表面に赤色顔料として酸化鉄を含有する赤色塗装膜が形成された車両灯具用の赤色バルブであって、前記ガラス球がアンバー色ガラスで構成されるとともに、前記赤色塗装膜が適宜薄膜で構成されたことを特徴とする車両灯具用赤色バルブ。
【請求項２】
前記赤色塗装膜の膜厚は、１〜５μｍの範囲に構成されたことを特徴とする車両用灯具赤色バルブ。
【請求項３】
前記赤色塗装膜は、赤色顔料である酸化鉄の平均粒子径が１０〜１００ｎｍの範囲、ＰＷＣ濃度が６０〜９０％の範囲に構成されたことを特徴とする請求項１または２に記載の車両灯具用赤色バルブ。
【請求項４】
白色発光体を収容したガラス球の外表面に赤色顔料として酸化鉄を含有する赤色塗料をコーティングするコーティング工程を備えた車両灯具用赤色バルブの製造方法であって、前記ガラス球をアンバー色ガラスで構成するとともに、前記コーティング工程は、添加溶剤により適宜稀釈率で稀釈された赤色塗料をコーティングすることを特徴とする車両灯具用赤色バルブの製造方法。
【請求項５】
前記添加溶剤の稀釈率を４０〜６０％の範囲に調整したことを特徴とする請求項４に記載の車両灯具用赤色バルブの製造方法。
【発明の詳細な説明】
【技術分野】
【０００１】
本発明は、赤色塗装膜をガラス球外表面に形成した車両灯具用赤色バルブおよびその製造方法に係わり、特に赤色顔料として酸化鉄を用いた赤色塗装膜をガラス球に形成した車両灯具用赤色バルブおよびその製造方法に関する。
【背景技術】
【０００２】
自動車等の車両の後部には、車両後部を表示するためのテールランプやブレーキ制動に連係して点灯するブレーキランプや両者を一体化したテールアンドストップランプあるいはリアフォグランプが標識灯として設けられている。これらの標識灯は、灯室内に備え付けたバルブの発光によりレンズカバーが機能色である赤色に発光する構造となっている。
【０００３】
これらのランプ（赤色標識灯）は、近年では、機能色が白色であるバックアップランプやクリアランスランプ、あるいは機能色がアンバー色であるターンシグナルランプ等の他の標識灯と一体化したコンビネーションランプとして構成される傾向にある。そして、コンビネーションランプのレンズカバーをクリアにしてランプユニットとしての一体感を持たせるとともに、テールアンドストップランプのバルブは赤色バルブ、ターンシグナルランプのバルブはアンバー色バルブ、クリアランスランプのバルブは白色バルブというように、各標識灯に用いられるバルブは、バルブの発光そのものがそれぞれの機能色を帯びるバルブであることが要求されている。
【０００４】
そして、テールアンドストップランプやリアフォグランプといった赤色標識灯においては、光束（１２０±２０％１ｍ）、色度（ｙ≦０．３３５,ｙ≧０．９８０−ｘ）および耐熱性（３５０℃以上）の三条件すべてを満たすことが要求されるが、ガラス球自体が赤色ガラスで構成されたもの、クリアなガラス球表面に赤色塗装膜を形成したもののいずれの構造においても、上記三条件すべてを満たすものは存在しない。
【０００５】
そこで、発明者は、下記特許文献１において、耐熱性に優れた無機系赤色顔料として酸化鉄を含有する赤色塗料（酸化鉄の平均粒子径１０〜１００ｎｍ、ＰＷＣ濃度６０〜９０％）をクリアなガラス球の外表面にコーティングした赤色バルブを提案した。
【特許文献１】特願２００２-１５７５７９号
【発明の開示】
【発明が解決しようとする課題】
【０００６】
しかし、この特許文献１に係る赤色バルブでは、赤色塗装膜を透過した光が所定の赤の色度を得るために膜厚を厚くせざるを得ず、この膜厚が厚いことが以下の問題点に繋がった。
【０００７】
第１に、非点灯時における赤色バルブ（のガラス球）がクリアなレンズカバーを通して黒っぽく（赤黒く）見えて、見栄えが悪い。
【０００８】
第２に、膜厚が厚い分それだけ透過光量が少なく、所定の光束が得られない。そして、光束の低下を補うには、フィラメントの形状を設計変更するなどの工夫により対応できるものの、バルブ（のフィラメント）の寿命が低下する。
【０００９】
そこで、赤色塗装膜の膜厚を薄くすることで、赤色バルブ（のガラス球）が明るく見えて見栄えが良好となるとともに、透過光量が増えて所定の光束も得られるという、何かよい方法がないか検討したところ、ターンシグナルランプ用のバルブとして従来公知のアンバー色バルブのガラス球にこの赤色塗料をコーティングする方法を考えた。
【００１０】
即ち、赤色塗装膜に入射する前のガラス球透過光が赤色に近いアンバー色を帯びるように構成しておけば、赤色塗装膜が薄くても所望の赤色の色度が得られるとともに、所望の光束も得られるのではないかと考えて、ガラス生地自体がアンバー色を帯びているアンバー色バルブのガラス球の表面に、特許文献１と同一の赤色塗料（平均粒子径１０〜１００ｎｍでＰＷＣ濃度６０〜９０％に調整した酸化鉄を含有する赤色塗料）をコーティングし、赤色塗装膜の膜厚を種々代えたサンプルについて、色度と光束を測定する実験を重ねた結果、赤色塗装膜を所定の膜厚とした場合に赤色標識灯としての光束，色度，耐熱性の三条件について満足できることが確認されたので、本発明を提案するに至ったものである。
【００１１】
本発明は前記した従来技術の問題点と発明者の知見に基づいてなされたもので、その目的は、ガラス球外表面に赤色塗装膜を形成することで、光束，色度および耐熱性のすべてにおいて優れた、非点灯時における見栄えのよい車両灯具用赤色バルブおよびその製造方法を提供することにある。
【課題を解決するための手段】
【００１２】
上記目的を達成するために、請求項１に係る車両灯具用の赤色バルブにおいては、白色発光体を収容したガラス球の外表面に赤色顔料として酸化鉄を含有する赤色塗装膜が形成された車両灯具用の赤色バルブであって、前記ガラス球をアンバー色ガラスで構成するとともに、前記赤色塗装膜を適宜薄膜で構成するようにした。なお、ここで適宜薄膜とは、赤色標識灯として要求される光束，色度および耐熱性の三条件を満たす膜厚をいい、具体的には、請求項２に示すように、赤色塗装膜の膜厚を１〜５μｍの範囲に構成することである。
【００１３】
（作用）ガラス球内の発光体（例えばフィラメント）の白色発光は、アンバー色ガラスで構成されたガラス球を透過することでアンバー色を帯び、さらに赤色塗装膜を透過することで赤色を帯びた光となるが、赤色塗装膜によって赤色を帯びる前に、ガラス球透過光が赤色に近いアンバー色を帯びているので、赤色塗装膜の膜厚が特許文献１に示す場合に比べて薄く形成されていても、赤色塗装膜透過光は所望の赤の色度をもつ光となる。また、赤色塗装膜が薄い分、透過光量が増えて、所望の光束も得られる。また、赤色塗装膜が薄い分、見栄えの重要な条件であるガラス球全体の透明感が高められる。なお、所望の色度とは、ＥＣＥ規格において赤色標識灯用の赤色バルブに要求される赤の色度（ｙ≦０．３３５，ｙ≧０．９８０−ｘ）であり、所望の光束とは、赤色標識灯用の赤色バルブとして要求される１２０±２０％ルーメンの光束である。
【００１４】
即ち、ガラス球を透過してアンバー色を帯びた光は、ガラス球外表面の赤色塗装膜に入射し、塗装膜を透過するまでに塗装膜中の酸化鉄粒子で何回も反射が繰り返されることで、低波長域の光が吸収されて、高波長域（赤色）の光の割合が増えて、赤色を帯びるものと考えられる。そして、塗装膜の膜厚が１μｍ未満の場合は、光が酸化鉄粒子と接触する回数が少ないため、十分に赤色を帯びることができず、所望の赤の色度が得られない。一方、塗装膜の膜厚が５μｍを超えた場合は、光が酸化鉄粒子と接触する回数が多過ぎるため、赤色が強すぎて所望の赤の色度が得られず、さらに透過光が少ないために１００ルーメン以上の光束も得られない。したがって、ガラス球の外表面に形成する赤色塗装膜の膜厚は、所望の赤の色度および所望の光束が得られる１〜５μｍの範囲に構成することが好ましい。
【００１５】
また、アンバー色ガラスとしては、例えば、ターンシグナルランプ用の光源として従来公知のアンバー色バルブのガラス球（アンバー色ガラスで構成されたガラス球）を構成するアンバー色ガラスと同一のものを使用できる。そして、この場合の発光体の白色発光は、アンバー色ガラス球を透過することで、ターンシグナルランプ等に使用するアンバー色バルブとして要求される所望の色度（ｙ≧０．３９０，ｙ≧０．７９０−０．６７０ｘ，ｙ≦ｘ−０．１２０）を帯びる光となり、さらに赤色塗装膜を透過することで、所望の赤の色度（ｙ≦０．３３５，ｙ≧０．９８０−ｘ）を帯びる光となる。
【００１６】
請求項３においては、請求項１または２に記載の車両灯具用赤色バルブにおいて、前記赤色塗装膜を、赤色顔料である酸化鉄の平均粒子径が１０〜１００ｎｍの範囲、ＰＷＣ濃度が６０〜９０％の範囲となるように構成した。
【００１７】
（作用）赤色塗装膜に入射した光は、塗装膜中の酸化鉄粒子で反射が繰り返されることで赤色を帯びるが、塗装膜中の酸化鉄の平均粒子径が１０ｎｍ未満の場合は、光が酸化鉄粒子と接触する回数が多過ぎて、１００ルーメン以上の光束が得られない、即ち光束が不足する。一方、塗装膜中の酸化鉄の平均粒子径が１００ｎｍを越えた場合は、透過光毎に酸化鉄粒子と接触する回数が大きく異なって、赤色を帯びる度合いがばらつく、いわゆる光束ムラが生じる。
【００１８】
また、ＰＷＣ濃度（固形成分に対する赤色顔料の重量％濃度）は、ガラス球表面への定着性（密着性）と色度に影響するが、ＰＷＣ濃度が６０％未満では、所定の赤の色度（ｙ≦０．３３５，ｙ≧０．９８０−ｘ）が得られず、一方、ＰＷＣ濃度が９０％を越えると、所定の赤の色度（ｙ≦０．３３５，ｙ≧０．９８０−ｘ）が得られないことに加えて、塗装膜が剥離し易くなって定着性（密着性）が悪く、耐久性および耐熱性（３５０℃以上）が不十分となる。
【００１９】
このため、バルブのガラス球外表面に形成された塗装膜中の酸化鉄を、適正な光束（１２０±２０％ルーメン）および色度（ｙ≦０．３３５，ｙ≧０．９８０−ｘ）が得られるとともに耐熱性（３５０℃以上）も満足できる、平均粒子径１０〜１００ｎｍの範囲でＰＷＣ濃度６０〜９０％の範囲に構成することが望ましい。
【００２０】
請求項４においては、白色発光体を収容したガラス球の外表面に赤色顔料として酸化鉄を含有する赤色塗料をコーティングするコーティング工程を備えた車両灯具用赤色バルブの製造方法であって、前記ガラス球をアンバー色ガラスで構成するとともに、前記コーティング工程は、添加溶剤により適宜稀釈率で稀釈された赤色塗料をコーティングするように構成した。なお、ここで適宜稀釈率とは、赤色標識灯として要求される光束，色度および耐熱性の三条件を満たす添加溶剤の稀釈率をいい、具体的には、請求項５に示すように、赤色塗料に加える添加溶剤の稀釈率（添加溶剤の重量/赤色塗料の重量、以下、これを添加溶剤稀釈率という）を４０〜６０％の範囲に調整することである。そして、赤色塗料を希釈する工程としては、市販の赤色塗料を塗料メーカから購入し、これを希釈する場合と、予め塗料メーカへ希釈率をオーダーして所望の希釈された赤色塗料として購入する場合とがある。
【００２１】
（作用）赤色顔料として酸化鉄を含有する赤色塗料を添加溶剤で所定の稀釈率に稀釈して、アンバー色ガラスで構成したガラス球にコーティングするが、赤色標識灯として要求される光束，色度および耐熱性の三条件を満たす、即ち膜厚を１〜５μｍの範囲にするためには、稀釈率を４０〜６０％の範囲に調整することが望ましい。
【００２２】
また、ガラス球にコーティングする際の赤色塗料における稀釈率は比較的高い（赤色塗料の粘性が比較的低い）ので、赤色塗料をガラス球外表面にコーティングし易く、かつコーティングした赤色塗料表面（赤色塗装膜表面）の平滑性にも優れる。
【発明の効果】
【００２３】
請求項１，２によれば、赤色塗装膜をガラス球外表面に形成した、光束（１２０±２０％１ｍ）、色度（ｙ≦０．３３５，ｙ≧０．９８０−ｘ）および耐熱性（３５０℃以上）の三条件すべてを満たす車両灯具用の赤色バルブが提供される。
【００２４】
また、赤色塗装膜が薄い分、さらに赤色塗装膜を形成するガラス球自体にアンバー色の透明感がある分、赤色塗装膜を形成したガラス球の赤色透明感が強いので、非点灯時における見栄えのよい赤色バルブが提供される。
【００２５】
さらに、請求項１，２の赤色バルブを光源とする赤色標識灯においては、クリアなレンズカバーを介して赤色バルブの赤色透明感のあるガラス球が透けて見えるので、奥行きのある落ち着いた高級感をもつ赤色標識灯が提供される。
【００２６】
請求項３によれば、赤色塗装膜の形成されたガラス球に色ムラの全くない赤色透明感が得られるとともに、赤色塗装膜の定着性も優れているので、非点灯時における赤色バルブの見栄えおよび赤色バルブの耐久性が一層改善されたものとなる。
【００２７】
請求項４，５によれば、赤色塗料のコーティング工程が簡単になるとともに、赤色塗装膜表面の平滑度が高いことから、赤色透明性のより優れた非点灯時における見栄えのよい赤色バルブを提供できる。
【発明を実施するための最良の形態】
【００２８】
次に、本発明の好適な実施形態について、本発明の実施例を示す添付図面を参照しながら説明する。
【００２９】
図１〜８は、本発明を自動車のリアコンビネーションランプに適用した一実施例を示し、図１はリアコンビネーションランプの正面図、図２は同ランプの縦断面図（図１に示す線ＩＩ−ＩＩに沿う断面図）、図３は一部を破断して示すテールアンドストップランプ用の赤色バルブの拡大側面図、図４はテールアンドストップランプ用の赤色バルブのガラス球表面にコーティングする赤色塗料の構成を示す図、図５は同赤色バルブのガラス球表面に形成された赤色塗装膜中を光が透過する様子を示す断面図で、（ａ）は同赤色塗装膜中の酸化鉄粒子の平均粒子径が大きい場合を示し、（ｂ）は同赤色塗装膜中の酸化鉄粒子の平均粒子径が小さい場合を示す。図６は光源色の三刺戟値Ｘ，Ｙ及びＺに対応する色度座標変換値ｘ，ｙ，ｚのｙを縦軸、ｘを横軸にとった座標図で、（ａ）はアンバー色バルブのＥＣＥ赤色規格を、（ｂ）は赤色バルブのＥＣＥ赤色規格をそれぞれ示す図、図７は赤色バルブのガラス球にコーティングする赤色塗料中に含有する赤色顔料（酸化鉄）の平均粒子径とＰＷＣ濃度の望ましい範囲を示す図、図８は添加溶剤稀釈率と光束，色度および耐熱性との関係を示す図である。
【００３０】
図１，２において、符号１０は、リアコンビネーションランプの縦長容器状のランプボディで、水平に延びる隔壁１２によって、ランプボディ１０の内部が上から下に順にターンシグナルランプの灯室空間Ａ，バックアップランプの灯室空間Ｂ，テールアンドストップランプの灯室空間Ｃに画成され、灯室空間Ａ，Ｂ，Ｃを形成するランプボディ１０の内周面には、それぞれ多重反射面をもつリフレクター１４Ａ，１４Ｂ，１４Ｃが形成され、リフレクター１４Ａ，１４Ｂ，１４Ｃのそれぞれの後頂部に設けられたバルブ挿着孔には、それぞれ光源であるバルブ１６Ａ，１６Ｂ，１６Ｃが挿着されている。ランプボディ１０の前面開口周縁部および灯室を画成する隔壁１２の前端部にはシール溝１７が形成され、レンズカバー２０のシール脚２２がシール溝１７に係合するようにレンズカバー２０がランプボディ１０に一体化されている。
【００３１】
レンズカバー２０は、全体がクリアー色に形成されて、コンビネーションランプ全体に色彩上の統一がもたらされている。さらに、リフレクター１４Ａ，１４Ｂ，１４Ｃの多重反射面で配光をとる関係上、レンズカバー２０は拡散用の配光制御ステップを設けないノンステップレンズで構成されて、灯室Ａ，Ｂ，Ｃ内が透けて見えることで、コンビネーションランプ全体に奥行きのある高級なイメージが出るようになっている。
【００３２】
また、ターンシグナルランプ用のバルブ１６Ａ，バックアップランプ用のバルブ１６Ｂおよびテールアンドストップランプ用のバルブ１６Ｃは、それぞれのガラス球３０Ａ，３０Ｂ，３０Ｃのピンチシールされた平板状の基端部３１がソケット３２Ａ，３２Ｂ，３２Ｃの前方に開口する挿着孔３２ａに挿着されることで、抜け止め一体化されるウェッジベースバルブとして構成されている（図２，３参照）。ガラス球３０Ａ，３０Ｂ，３０Ｃは、後述するように、アンバー色，白色，赤色に発光するように構成されるとともに、それぞれの基端部３１がソケット３２Ａ，３２Ｂ，３２Ｃの挿着孔３２ａに対応するように構成されている。即ち、図３にはテールアンドストップランプ用の赤色バルブ１６Ｃの分解側面図が示されており、赤色バルブ１６Ｃを構成する赤色ガラス球３０Ｃの基端部３１の左右側縁部には、ターンシグナルランプ用のアンバー色ガラス球３０Ａおよびバックアップランプ用の白色ガラス球３０Ｂには設けられていない係合突起３１ａが設けられた構造で、赤色ガラス球３０Ｃをアンバー色ガラス球対応ソケット３２Ａや白色ガラス球対応ソケット３２Ｂに挿着しようとしても挿着できず、またアンバー色ガラス球３０Ａや白色ガラス球３０Ｂを赤色ガラス球対応ソケット３２Ｃに挿着しようとしても挿着できず、各バルブにおけるガラス球のソケットへの過誤挿着を回避できるようになっている。
【００３３】
また、それぞれのガラス球３０Ａ，３０Ｂ，３０Ｃは、それぞれの機能色であるアンバー色，白色および赤色に発光することで、クリアなレンズカバー２０のリフレクター１４Ａ，１４Ｂ，１４Ｃ対応領域２０Ａ，２０Ｂ，２０Ｃがアンバー色，白色および赤色にそれぞれ発光する。
【００３４】
そして、ターンシグナルランプ用のアンバー色バルブ１６Ａ（アンバー色ガラス球３０Ａ）およびテールアンドストップランプの赤色バルブ１６Ｃ（赤色ガラス球３０Ｃ）は、それぞれの標識灯として要求される所定の光束および色度を満足するように構成されている。即ち、ターンシグナルランプのアンバー色バルブ１６Ａでは、方向指示器に連係してガラス球３０Ａ内の発光体であるフィラメント３５Ａが点滅発光することでターンシグナルランプ全体が点滅して、後続車両等に路線変更や左折又は右折を認識させるべく機能する。ターンシグナルランプ用のバルブ１６Ａは、ガラス球３０Ａのガラス自体がアンバー色に構成されており、フィラメント３５Ａの発光がガラス球３０Ａを透過することで、アンバー色を帯びた光となる。そして、このバルブ１６Ｃのアンバー色を帯びた光は、適正な光束（２８０±２０％ルーメン）および図６（ａ）に示すアンバー色バルブとして要求されるＥＣＥアンバー色規格Ｅ１（ｙ≧０．３９０，ｙ≧０．７９０−０．６７０ｘ，ｙ≦ｘ−０．１２０）を満たしている。
【００３５】
一方、テールアンドストップランプの赤色バルブ１６Ｃのガラス球３０Ｃは、ターンシグナルランプ用のアンバー色バルブ１６Ａのガラス球３０Ａと同一のアンバー色を帯びたガラス球３０Ｃ１の外表面に赤色塗装膜３８が形成された構造で、発光体であるダブルフィラメント３５Ｃ１，３５Ｃ２のそれぞれの発光はアンバー色ガラス球３０Ｃ１およびガラス球３０Ｃ１を覆う赤色塗装膜３８を透過することで、機能色である所定の色度をもつ赤色光となる。そして、このバルブ１６Ｃの赤色を帯びた光は、適正な光束（１２０±２０％ルーメン）および図６（ｂ）に示す赤色バルブとして要求されるＥＣＥ赤色規格Ｅ２（ｙ≦０．３３５,ｙ≧０．９８０−ｘ）を満たしている。
【００３６】
以下、テールアンドストップランプの赤色バルブ１６Ｃの構造を図３に基づいて詳しく説明する。
【００３７】
赤色バルブ１６Ｃのガラス球３０Ｃは、図３に示すように、内蔵する発光体である２本のフィラメント３５Ｃ１，３５Ｃ２がそれぞれリードサポート３６Ａ，３６Ｂによって両端支持されたダブルフィラメントタイプに構成されている。符号３４は、リードサポート３６Ａ，３６Ｂを一体化するガラス製のブリッジである。そして、テールランプの点灯スイッチをＯＮした時には、一方のフィラメント３５Ｃ１が発光し、自動車後部の存在を後続車両に認識させるテールランプとして機能する。また、ブレーキを踏んだ時には、その間だけ他方のフィラメント３５Ｃ２も併せて発光し、ブレーキ制動を後続車両に認識させるストップランプとして機能する。
【００３８】
ガラス球３０Ｃに設けられている赤色塗装膜（アンバー色ガラス球３０Ｃ１の外表面に形成された赤色塗装膜）３８は、後述する赤色塗料を所定の溶剤稀釈率に稀釈した赤色塗料液をコーティングすることで形成される。即ち、赤色塗料に溶剤を加えて所定の稀釈率に調整した赤色塗料液中にバルブのガラス球３０Ｃ１を所定位置まで浸漬して引き上げ、所定の温度、時間条件の下で、乾燥処理することによって所定の厚さ（１〜５μｍ）に成膜したものである。成膜方法としては、浸漬（ディッピング）の他に、公知のエアスプレー塗装などの方法も採用可能である。
【００３９】
次に、赤色塗装膜３８を形成する赤色塗料の好ましい配合について、図４〜図８に基づいて説明する。
【００４０】
赤色塗料は、図４に示すように、基本的には、皮膜形成性を有するシリコン系、アクリルシリコン系、ポリエステルシリコン系などのバインダーである透明ベース樹脂と、有機溶剤からなる揮発性の基剤と、色成分である顔料と、分散剤他の添加剤から構成されている。顔料としては、赤色顔料として酸化鉄を、後述する所定の割合で混合することによって、所望の赤の色度が得られるように調整されている。
【００４１】
具体的には、図４に示すように、本実施例に示す赤色塗料は、平均粒子径２０ｎｍ（０．０２μｍ）の顔料（酸化鉄）が６７．５重量％、バインダー（透明ベース樹脂）２５．０重量％、有機溶剤（揮発性の基剤）７．５重量％で構成されている。なお、分散剤他の添加剤は微小であり、無視できる。また、ガラス球３０Ｃ１を浸漬する赤色塗料液は、この赤色塗料に溶剤を添加することで添加溶剤稀釈率４０％に調整（稀釈）されている。即ち、赤色塗料液は、赤色塗料の重量に対する添加溶剤の重量の割合（添加溶剤の重量/赤色塗料の重量）が４０％となるように調整されている。
【００４２】
そして、ガラス球３０Ｃ１に赤色塗料液をコーティングした後、乾燥処理により有機溶剤が揮発してガラス球３０Ｃ１の外表面に所定厚さ（１〜５μｍ）の赤色塗装膜３８が形成されるが、赤色塗装膜３８中の酸化鉄のＰＷＣ濃度（固形成分である赤色顔料とバインダーの総重量に対する赤色顔料の重量％濃度）は約７３％である。
【００４３】
図５（ａ），（ｂ）は、含有酸化鉄の平均粒子径が小さい本実施例の赤色塗装膜と含有酸化鉄の平均粒子径が大きい赤色塗装膜をそれぞれ透過する光の様子を示す模式図であるが、酸化鉄の平均粒子径が例えば１μｍと大きい従来の赤色塗装膜を透過する光は、図５（ｂ）に示すように、一般的に酸化鉄の粒子Ｓで反射干渉される回数が少なく、透過光毎の赤色を帯びる度合いの隔差が大きく、透過光毎に帯びる赤色にばらつきがでる、いわゆる光束ムラが生じる。一方、本実施例のように酸化鉄の平均粒子径が２０ｎｍと小さい赤色塗装膜を透過する光は、図５（ａ）に示すように、一般的に酸化鉄の粒子ｓで反射干渉される回数が多く、それだけ透過光毎の赤色を帯びる度合いの隔差が少なく、透過光の帯びる赤色が平滑化されて、光束ムラが生じない。
【００４４】
また、赤色顔料のＰＷＣ濃度（固形成分に対する赤色顔料の重量％濃度）は、ガラス球３０Ｃ１表面への赤色塗装膜３８の定着性（密着性）と色度に影響する。即ち、図６（ｂ）は、光源色の三刺戟値Ｘ，Ｙ及びＺに対応する色度座標変換値ｘ，ｙ，ｚのｙを縦軸、ｘを横軸にとった座標図であって、符号Ｅ２で表す領域は、ＥＣＥ赤色規格の定める色度範囲（ｙ≦０．３３５，ｙ≧０．９８０−ｘ）を示しており、赤色バルブ１６Ｃの発光（赤色塗装膜３８からの出射光）は、このＥＣＥ赤色規格の色度範囲（ｙ≦０．３３５，ｙ≧０．９８０−ｘ）であることが必要とされる。
【００４５】
そして、ＰＷＣ濃度が約７３％である本実施例では、十分満足できる色度（ｙ≦０．３３５，ｙ≧０．９８０−ｘ）が得られるとともに、赤色塗装膜３８が剥離することもなく、定着性（密着性）も良好で、耐久性および耐熱性（３５０℃以上）も十分であることが、図７に示すデータによって確認されている。
【００４６】
図７は、バルブのガラス球３０Ｃ１にコーティングする赤色塗料中に含有する赤色顔料（酸化鉄）の平均粒子径とＰＷＣ濃度の望ましい範囲を示す図である。
【００４７】
この図に示すように、赤色塗料（赤色塗装膜３８）中に含有する赤色顔料（酸化鉄）の平均粒子径が１０ｎｍ未満の場合は、所定の色度（ｙ≦０．３３５，ｙ≧０．９８０−ｘ）が得られない。一方、赤色塗料（赤色塗装膜３８）中の赤色顔料（酸化鉄）の平均粒子径が１００ｎｍを越えた場合は、前記したように、光束ムラが生じる。また、赤色と層膜３８の定着性（密着性）が悪く、耐熱性（３５０℃以上）が不十分となる。
【００４８】
また、ＰＷＣ濃度が６０％未満では、所定の色度（ｙ≦０．３３５，ｙ≧０．９８０−ｘ）が得られないとか耐熱性に劣り、一方、ＰＷＣ濃度が９０％を越えると、塗装膜３８が剥離し易くなって定着性（密着性）が悪く、耐久性および耐熱性（３５０℃以上）が不十分となる。
【００４９】
したがって、バルブのガラス球３０Ｃ１に形成されている赤色塗装膜３８（ガラス球３０Ｃ１にコーティングする赤色塗料液）中に含有する赤色顔料（酸化鉄）の平均粒子径とＰＷＣ濃度の範囲は、これに限られるものでなく、図７に示すように、平均粒子径が１０〜１００ｎｍの範囲でＰＷＣ濃度が６０〜９０％の範囲であれば、適正な光束（１２０±２０％ルーメン）および色度（ｙ≦０．３３５，ｙ≧０．９８０−ｘ）が得られるとともに、耐熱性（３５０℃以上）も満足できる。
【００５０】
また、赤色塗装膜３８の膜厚は、１〜５μｍに設定されているが、これは図８の実験結果による。即ち、図８は添加溶剤稀釈率と光束，色度および耐熱性との関係を示す図であり、図４の組成をもつ赤色塗料の添加溶剤稀釈率を５％毎に変えた赤色塗装液をガラス球にコーティングして光束，色度および耐熱性を調べたものである。なお、光束，色度および耐熱性のそれぞれについての適否は、サンプル数５に対する割合で示されている。
【００５１】
この図からわかるように、添加溶剤稀釈率が４０％未満では、１００ルーメン以上の光束が得られず、色度がＥＣＥ規格外の暗い赤色となり、耐熱性も悪い。一方、添加溶剤稀釈率が６０％未満を超えると、ＥＣＥ規格の赤色が得られないし、耐熱性も悪くなる。
【００５２】
また、添加溶剤稀釈率が大きいほど、赤色塗料が溶剤で稀釈されることとなって、赤色塗料液中全体に対する固形成分（顔料とバインダー）の割合が減少し、赤色塗料液の粘性も低くなる。そして、ガラス球３０Ｃ１に形成される赤色塗装膜３８の膜厚は、添加溶剤稀釈率４０％で５μｍ、添加溶剤稀釈率６０％で１μｍとなる。
【００５３】
そして、赤色塗装膜３８の膜厚については、次のように説明できる。
【００５４】
ガラス球３０Ｃ１内のフィラメント３５Ｃ１，３５Ｃ２の発光（白色）は、アンバー色ガラス球３０Ｃ１を透過することでアンバー色を帯び、さらに赤色塗装膜３８を透過することで赤色を帯びた光となるが、赤色塗装膜３８によって赤色を帯びる前（赤色塗装膜３８への入射前）に、ガラス球３０Ｃ１透過光は予め赤色に近いアンバー色を帯びているので、ガラス球３０Ｃ１に形成する赤色塗装膜３８は、クリアなガラス球に形成する赤色塗装膜の膜厚（特許文献１）に比べて薄い厚さ（１〜５μｍ）であっても、所望の赤の色度（ｙ≦０．３３５，ｙ≧０．９８０−ｘ）をもつ透過光となる。また、赤色塗装膜３８の膜厚が薄い分、透過光量が増えて、所望の光束（１２０±２０％ルーメン）も確保しやすい。
【００５５】
即ち、ガラス球３０Ｃ１を透過してアンバー色を帯びた光は、ガラス球３０Ｃ１外表面の赤色塗装膜３８に入射し、塗装膜３８を透過するまでに塗装膜３８中の酸化鉄粒子で何回も反射が繰り返されることで、赤色を帯びる。そして、塗装膜３８の膜厚が１μｍ未満の場合は、光が酸化鉄粒子ｓと接触する回数が少ないため、十分に赤色を帯びることができず、所望の色度が得られない。一方、塗装膜３８の膜厚が５μｍを超えた場合は、光が酸化鉄粒子ｓと接触する回数が多過ぎるため、赤色が強すぎて所望の色度が得られず、さらに透過光が少ないために１００ルーメン以上の光束も得られない。したがって、ガラス球３０Ｃの外表面に形成する赤色塗装膜３８の膜厚は、ＥＣＥ規格に合致する赤の色度および１００ルーメン以上の光束が得られる１〜５μｍの範囲に構成することが好ましい。
【００５６】
また、ガラス球３０Ｃ１にコーティングする赤色塗料の添加溶剤稀釈率は、４０〜６０％と比較的高い（コーティングする赤色塗料液の粘性が低い）ので、赤色塗料液をガラス球３０Ｃ１外表面にコーティングし易く、かつコーティングした赤色塗料表面（赤色塗装膜表面）の平滑性にも優れるので、コーティング工程が簡単となる上に、赤色バルブ１６Ｃの赤色ガラス球３０Ｃの透明感が向上して見栄えも良好となる。
【００５７】
このように本実施例のコンビネーションランプでは、灯室Ａ，Ｂ，Ｃ内が透けて見えるため、非点灯時のコンビネーションランプ全体が色彩上クリアに統一されて、奥行きのある落ち着いた高級感をもつことになる。特に、灯室Ｃ内には赤色バルブの透明感ある赤色ガラス球が透けて見えて、見栄えが非常によい。
【００５８】
なお、前記した実施例では、アンバー色ガラス球３０Ｃ１は、従来公知のターンシグナルランプにおけるアンバー色バルブのガラス球を構成するアンバー色ガラスと同一のものを使用できるとして説明したが、赤色塗装膜３８を透過して所望の赤色の色度を満たすものであれば、アンバー色ガラスはターンシグナルランプで要求される色度を満たすものでなくてもよい。
【００５９】
また、前記実施例では、バルブ１６Ｃをウエッジベースバルブとして説明したが、Ｓ球バルブ等の他の仕様のバルブにも採用できる。
【００６０】
また、前記した実施例では、コンビネーションランプとして他の機能の標識灯と一体化されているテールアンドストップランプについて説明したが、本発明は赤色光を発光するテールランプやストップランプやテールアンドストップランプあるいはリアフォグランプといった単独の赤色標識灯に適用してもよい。
【図面の簡単な説明】
【００６１】
【図１】本発明に係る一実施例である自動車用リアコンビネーションランプの正面図である。
【図２】同ランプの縦断面図（図１に示す線ＩＩ−ＩＩに沿う断面図）である。
【図３】一部を破断して示すテールアンドストップランプ用の赤色バルブの拡大側面図である。
【図４】テールアンドストップランプ用の赤色バルブのガラス球表面にコーティングする赤色塗料の構成を示す図である。
【図５】（ａ）本実施例の赤色バルブのガラス球表面に形成された含有酸化鉄の平均粒子径が小さい赤色塗装膜中を光が透過する様子を示す断面図である。            （ｂ）赤色バルブのガラス球表面に形成された含有酸化鉄の平均粒子径が大きい赤色塗装膜中を光が透過する様子を示す断面図である。
【図６】（ａ）光源色の三刺戟値Ｘ，Ｙ及びＺに対応する色度座標変換値ｘ，ｙ，ｚのｙを縦軸、ｘを横軸にとったアンバー色バルブのＥＣＥ赤色規格を示す座標図である。                                                                        （ｂ）光源色の三刺戟値Ｘ，Ｙ及びＺに対応する色度座標変換値ｘ，ｙ，ｚのｙを縦軸、ｘを横軸にとった赤色バルブのＥＣＥ赤色規格を示す座標図である。
【図７】赤色バルブのガラス球にコーティングする赤色塗料中に含有する赤色顔料（酸化鉄）の平均粒子径とＰＷＣ濃度の望ましい範囲を示す図である。
【図８】添加溶剤稀釈率と光束，色度および耐熱性との関係を示す図である。
【符号の説明】
【００６２】
ｓ  赤色塗装膜中の赤色顔料である酸化鉄粒子
１０  ランプボディ
１６Ｃ  赤色バルブ
２０  レンズカバー
２０Ｃ  テールアンドストップランプ点灯時のレンズカバー発光領域
Ｃ    テールアンドストップランプの灯室空間  
３０Ｃ  赤色ガラス球
３０Ｃ１  アンバー色ガラス球
３５Ｃ１，３５Ｃ２  発光体であるフィラメント
３８  赤色塗装膜
【図１】
2005149776.tif 000003
【図２】
2005149776.tif 000004
【図３】
2005149776.tif 000005
【図４】
2005149776.tif 000006
【図５】
2005149776.tif 000007
【図６】
2005149776.tif 000008
【図７】
2005149776.tif 000009
【図８】
2005149776.tif 000010